본 발명 은 용강 중 Ti 및 Al 농도 를 제어 하 여 응고 시 페라이트 의 불 균일 핵 생성 사이트 로 작용 하 는 유효 TiN 생성 효과 를 극대 화 하 여 등 축정 율 이 향상 된 응고 조직 이 미세 한 페라이트 계 스테인리스강 제조 방법 에 관한 것 으로서 , 진공 탈탄 래들 내 용강 상부 로부터 산소 취입 에 의한 탈탄 반응 이 수행 되 는 단계 ; 상기 탈탄 반응 이 이루어진 상기 용강 에 Cr 2 O 3 환원 을 위하 여 Al 을 투입 하 는 단계 ; 상기 Cr 2 O 3 환원 을 위하 여 Al 이 투입 된 상기 용강 에 Si 및 Mn 을 투입 하 는 복합 탈산 단계 ; 상기 용강 에 Ti 를 0 . 2 ~ 0 . 4 질량 % 투입 하 는 합금화 단계 ; 상기 용강 중 Al 농도 를 분석 하 여 Al 농도 가 설정 치 의 범위 인지 를 판별 하 는 제 1 차 판별 단계 ; 상기 Al 농도 가 설정 치 를 만족 하 면 , 불활성 가스 를 이용 해 교반 하 여 최종 용강 중 Al 농도 를 목표치 에 해당 되 는지 판별 하 는 제 2 차 판별 단계 ; 상기 Al 농도 가 목표치 를 만족 하 면 , 상기 용강 을 연속 주조 하 는 단계 ; 를 포함 하 여 이루어져 , 응고 조직 이 미세 하 고 등 축정 율 이 높 은 페라이트 계 스테인리스강 주편 을 제조 하 고 결과 적 으로 성형 성 이 우수 한 , 즉 , 리 징 결함 이 적 은 응고 조직 이 미세 한 페라이트 계 스테인리스강 을 얻 을 수 있 다 .